チタン合金の熱伝導率を上昇させると共に電気抵抗率を低減させる方法であって、上記チタン合金の中にホウ素を導入して、TiB沈殿物を生成する工程と、上記TiB沈殿物を、高温金属加工によって、金属流の方向に整列させる工程とを含む、方法。上記TiB沈殿物を、鋳造、鋳造および鍛錬処理、または粉末冶金技術によって生成する、請求項1に記載の方法。上記高温金属加工は、鍛造、圧延、または押出である、請求項1に記載の方法。上記チタン合金は、Ti-6Al-4VまたはTi-6Al-2Sn-4Zr-2Moといった多成分材料である、請求項1に記載の方法。上記ホウ素は、上記チタン合金の重量の約0.01~18.4である、請求項1に記載の方法。上記ホウ素を、溶融したチタン合金に加え、結果として生じる溶融した液体を、不活性ガスによって粉砕して、均一に且つ不揃いな方向に分布された針状のTiB沈殿物を含むチタン合金粉末を生成する、請求項1に記載の方法。上記チタン合金粉末を、高温静水圧プレス処理によって圧密する、請求項6に記載の方法。上記高温金属加工は、約1750~2000°Fの温度および約40インチ/分のラム速度における、圧縮粉の鍛造である、請求項3に記載の方法。上記高温金属加工は、約2000°Fの温度および約100インチ/分のラム速度における、圧縮粉の押出プロセスである、請求項3に記載の方法。上記チタン合金は、延性が低下しない、または金属疲労しない、請求項1に記載の方法。